【手続補正書】
【提出日】令和1年5月16日(2019.5.16)
【手続補正１】
【補正対象書類名】明細書
【補正対象項目名】０１００
【補正方法】変更
【補正の内容】
【０１００】
（実施例１：ポリアクリル酸リチウム（ＰＡＡＬｉ）／ポリアクリロニトリル（ＰＡＮ）／ポリエチレングリコール（ＰＥＧ）＝６０／３０／１０の合成例）
撹拌子、温度計、冷却管を装着した２００ｍｌの４つ口セパラブルフラスコ内に、蒸留水１１９ｇ、アクリル酸（８０ｇ，０．８３３ｍｏｌ）を加えた後、ダイヤフラムポンプで内圧を１０ｍｍＨｇに減圧し、窒素で内圧を常圧に戻す操作を３回繰り返した。アクリロニトリル（３０ｇ，０．５６５ｍｏｌ）、高分子アゾ開始剤（和光純薬社製  ＶＰＥ−０２０１（ＰＥＧ鎖数平均分子量２０００），１０．０ｇ，０．００５ｍｏｌ（開始剤としてのモル数））を加え、４００ｒｐｍで撹拌した。反応液の温度が６５℃〜７０℃の間で安定するように加熱を制御しつつ、４時間、更に温度を８０℃に昇温し、４時間反応させたところ、塊状の固形物としてバインダ樹脂組成物が得られた。
【手続補正２】
【補正対象書類名】明細書
【補正対象項目名】０１０４
【補正方法】変更
【補正の内容】
【０１０４】
（実施例２：ポリアクリル酸リチウム（ＰＡＡＬｉ）／ポリアクリロニトリル（ＰＡＮ）／ポリエチレングリコール（ＰＥＧ）＝５５／３０／１５の合成例）
蒸留水１１８ｇ、アクリル酸（５５ｇ，０．７６３ｍｏｌ）、アクリロニトリル（３０ｇ，０．５６５ｍｏｌ）、高分子アゾ開始剤（和光純薬社製  ＶＰＥ−０２０１（ＰＥＧ鎖数平均分子量２０００），１５．０ｇ，０．００７５ｍｏｌ（開始剤としてのモル数））、水酸化リチウム１水和物（３１．４ｇ，アクリル酸に対して０．９８当量）を用いた以外は、全て実施例１と同様にして合成した。反応液の不揮発分（ＮＶ）の質量を測定したところ１３．２質量％（理論値１３．５質量％）であった。またＴｇは、−５５℃付近と２３５℃付近の２ヶ所に観測された。
【手続補正３】
【補正対象書類名】明細書
【補正対象項目名】０１０５
【補正方法】変更
【補正の内容】
【０１０５】
（実施例３：ポリアクリル酸リチウム（ＰＡＡＬｉ）／ポリアクリロニトリル（ＰＡＮ）／ポリエチレングリコール（ＰＥＧ）＝５０／３０／２０の合成例）
蒸留水１１６ｇ、アクリル酸（５０ｇ，０．６９４ｍｏｌ）、アクリロニトリル（３０ｇ，０．５６５ｍｏｌ）、高分子アゾ開始剤（和光純薬社製  ＶＰＥ−０２０１（ＰＥＧ鎖数平均分子量２０００），２０．０ｇ，０．０１ｍｏｌ（開始剤としてのモル数））、水酸化リチウム１水和物（２８．５ｇ，アクリル酸に対して０．９８当量）を用いた以外は、全て実施例１と同様にして合成した。反応液の不揮発分（ＮＶ）を測定したところ１３．０質量％（理論値１３．５質量％）であった。またＴｇは、−５５℃付近と２３５℃付近の２ヶ所に観測された。
【手続補正４】
【補正対象書類名】明細書
【補正対象項目名】０１０６
【補正方法】変更
【補正の内容】
【０１０６】
（実施例４：ポリアクリル酸リチウム（ＰＡＡＬｉ）／ポリアクリロニトリル（ＰＡＮ）／ポリエチレングリコール（ＰＥＧ）＝５０／２０／３０の合成例）
蒸留水１１６ｇ、アクリル酸（５０ｇ，０．６９４ｍｏｌ）、アクリロニトリル（２０ｇ，０．３７７ｍｏｌ）、高分子アゾ開始剤（和光純薬社製  ＶＰＥ−０２０１（ＰＥＧ鎖数平均分子量２０００），３０．０ｇ，０．０１５ｍｏｌ（開始剤としてのモル数））、水酸化リチウム１水和物（２８．５ｇ，アクリル酸に対して０．９８当量）を用いた以外は、全て実施例１と同様にして合成した。反応液の不揮発分（ＮＶ）の質量を測定したところ１３．０質量％（理論値１３．５質量％）であった。またＴｇは、−５５℃付近と２３５℃付近の２ヶ所に観測された。
【手続補正５】
【補正対象書類名】明細書
【補正対象項目名】０１０７
【補正方法】変更
【補正の内容】
【０１０７】
（実施例５：ポリアクリル酸リチウム（ＰＡＡＬｉ）／ポリアクリロニトリル（ＰＡＮ）／ポリシロキサン（Ｐｏｌｙｓｉｌｏｘａｎ）＝６０／３０／１０の合成例）
蒸留水１１９ｇ、アクリル酸（６０ｇ，０．８３３ｍｏｌ）、アクリロニトリル（３０ｇ，０．５６５ｍｏｌ）、高分子アゾ開始剤（和光純薬社製  ＶＰＥ−１００１（Ｐｏｌｙｓｉｌｏｘａｎ鎖数平均分子量１００００），１０．０ｇ，０．００１ｍｏｌ（開始剤としてのモル数））、水酸化リチウム１水和物（３４．２ｇ，アクリル酸に対して０．９８当量）を用いた以外は、全て実施例１と同様にして合成した。反応液の不揮発分（ＮＶ）の質量を測定したところ１３．２質量％（理論値１３．５質量％）であった。またＴｇは、２３５℃付近の１ヶ所にのみ観測された。ポリシロキサン由来のＴｇは−１００℃以下に存在しており、測定範囲外となったため、観測されなかったと考えられる。
【手続補正６】
【補正対象書類名】明細書
【補正対象項目名】０１０８
【補正方法】変更
【補正の内容】
【０１０８】
（実施例６：ポリアクリル酸リチウム（ＰＡＡＬｉ）／ポリアクリロニトリル（ＰＡＮ）／ポリシロキサン（Ｐｏｌｙｓｉｌｏｘａｎ）＝５５／３０／１５の合成例）
蒸留水１１８ｇ、アクリル酸（５５ｇ，０．７６３ｍｏｌ）、アクリロニトリル（３０ｇ，０．５６５ｍｏｌ）、高分子アゾ開始剤（和光純薬社製  ＶＰＥ−１００１（Ｐｏｌｙｓｉｌｏｘａｎ鎖数平均分子量１００００），１５．０ｇ，０．００１５ｍｏｌ（開始剤としてのモル数））、水酸化リチウム１水和物（３１．４ｇ，アクリル酸に対して０．９８当量）を用いた以外は、全て実施例１と同様にして合成した。反応液の不揮発分（ＮＶ）の質量を測定したところ１３．１質量％（理論値１３．５質量％）であった。またＴｇは、２３５℃付近の１ヶ所に観測された。ポリシロキサン由来のＴｇは−１００℃以下に存在しており、測定範囲外となったため、観測されなかったと考えられる。
【手続補正７】
【補正対象書類名】明細書
【補正対象項目名】０１０９
【補正方法】変更
【補正の内容】
【０１０９】
（実施例７：ポリアクリル酸リチウム（ＰＡＡＬｉ）／ポリアクリロニトリル（ＰＡＮ）／ポリシロキサン（Ｐｏｌｙｓｉｌｏｘａｎ）＝５０／３０／１５の合成例）
蒸留水１１６ｇ、アクリル酸（５０ｇ，０．６９４ｍｏｌ）、アクリロニトリル（３０ｇ，０．５６５ｍｏｌ）、高分子アゾ開始剤（和光純薬社製  ＶＰＥ−１００１（Ｐｏｌｙｓｉｌｏｘａｎ鎖数平均分子量１００００），２０．０ｇ，０．００２ｍｏｌ（開始剤としてのモル数））、水酸化リチウム１水和物（２８．５ｇ，アクリル酸に対して０．９８当量）を用いた以外は、全て実施例１と同様にして合成した。反応液の不揮発分（ＮＶ）の質量を測定したところ１３．１質量％（理論値１３．５質量％）であった。またＴｇは、２３５℃付近の１ヶ所に観測された。ポリシロキサン由来のＴｇは−１００℃以下に存在しており、測定範囲外となったため、観測されなかったと考えられる。
【手続補正８】
【補正対象書類名】明細書
【補正対象項目名】０１１０
【補正方法】変更
【補正の内容】
【０１１０】
（実施例８：ポリアクリル酸リチウム（ＰＡＡＬｉ）／ポリアクリロニトリル（ＰＡＮ）／ポリシロキサン（Ｐｏｌｙｓｉｌｏｘａｎ）＝５０／２０／３０の合成例）
蒸留水１１６ｇ、アクリル酸（５０ｇ，０．６９４ｍｏｌ）、アクリロニトリル（２０ｇ，０．３７７ｍｏｌ）、高分子アゾ開始剤（和光純薬社製  ＶＰＥ−１００１（Ｐｏｌｙｓｉｌｏｘａｎ鎖数平均分子量１００００），３０．０ｇ，０．００３ｍｏｌ（開始剤としてのモル数））、水酸化リチウム１水和物（２８．５ｇ，アクリル酸に対して０．９８当量）を用いた以外は、全て実施例１と同様にして合成した。反応液の不揮発分（ＮＶ）の質量を測定したところ１３．１質量％（理論値１３．５質量％）であった。またＴｇは、２３５℃付近の１ヶ所に観測された。ポリシロキサン由来のＴｇは−１００℃以下に存在しており、測定範囲外となったため、観測されなかったと考えられる。